(57)【要約】  本発明は、摩擦係数が減少しスリップ特性が改善した、熱付加硬化性無溶剤シリコーン剥離組成物を対象としている。また本発明は、本発明の熱付加硬化性無溶剤剥離組成物を基材に塗布し、熱を用いて基材上でコーティングを硬化することによって、基材上にある熱付加硬化性無溶剤シリコーン剥離組成物を製造する方法を対象としている。本発明はさらに、摩擦係数が減少しスリップ特性が改善した熱付加硬化性無溶剤シリコーン剥離コート物品を対象としている。【特許請求の範囲】
【請求項１】
シリコーンの熱付加硬化性無溶剤シリコーン剥離コーティング組成物であって、混合物として、
（ａ）式（Ｉ）のオルガノポリシロキサンであって、ブルックフィールド粘度が室温で約５０ｃＰ〜約４５０００ｃＰであり、かつｎが約８５〜約１１５であるもの約０〜約５０質量部；
【化１】
2007517090.tif 000008
（ｂ）式（Ｉ）のオルガノポリシロキサンであって、ブルックフィールド粘度が約５００００ｃＰ〜約１５００００ｃＰであり、かつｎが約８５５〜約１３２５であるもの約０〜約２５質量部；
（ｃ）式（ＩＩ）オルガノポリシロキサンであって、ブルックフィールド粘度が約５０ｃＰ〜約５００００ｃＰであり、ｎが約１１５〜約１４５であり、ｍが約１〜約１５であるもの約０〜約５０質量部；
【化２】
2007517090.tif 000009
（ｄ）一般式ＣＨ2＝ＣＨ−［ＣＨ2］aＣＨ3を有し、ａが約４〜約２０であってもよいα−オレフィン約０〜約１５部；
（ｅ）架橋可能なポリマー約０〜約１５部；及び
（ｆ）白金族系の触媒システム約０〜約１０部
を含むシリコーンの熱付加硬化性無溶剤シリコーン剥離コーティング組成物。
【請求項２】
成分（ａ）が、約１８０ｃＰのブルックフィールド粘度を有する式（Ｉ）を含む、請求項１に記載の組成物。
【請求項３】
成分（ａ）が、ｎが約９７である式（Ｉ）を含む、請求項２に記載の組成物。
【請求項４】
成分（ｂ）が、約１０００００ｃＰのブルックフィールド粘度を有する式（Ｉ）を含む、請求項１に記載の組成物。
【請求項５】
成分（ｂ）が、ｎが約９８０である式（Ｉ）を含む、請求項４に記載の組成物。
【請求項６】
成分（ｃ）が、約４５０ｃＰのブルックフィールド粘度を有する式（ＩＩ）を含む、請求項１に記載の組成物。
【請求項７】
成分（ｃ）が、ｎが約１３０である式（ＩＩ）を含む、請求項６に記載の組成物。
【請求項８】
成分（ｃ）が、ｍが約８である式（ＩＩ）を含む、請求項７に記載の組成物。
【請求項９】
ａが１１である、請求項１に記載の組成物。
【請求項１０】
該架橋可能なポリマーが、一般式（ＩＩＩ）又は（ＩＶ）を有するホモポリマー架橋剤を含む、請求項１に記載の組成物。
【化３】
2007517090.tif 000010
【化４】
2007517090.tif 000011
【請求項１１】
該架橋可能なポリマーが、一般式（Ｖ）又は（ＶＩ）を有するコポリマーを含む、請求項１に記載の組成物。
【化５】
2007517090.tif 000012
【化６】
2007517090.tif 000013
【請求項１２】
式（Ｉ）のオルガノポリシロキサンであって、ブルックフィールド粘度が約１８０ｃＰであり、かつｎが約９７であるもの約０〜約５０質量部と、式（Ｉ）のオルガノポリシロキサンであって、ブルックフィールド粘度が約１０００００ｃＰであり、かつｎが約９８０であるもの約０〜約２５質量部と、式（ＩＩ）のオルガノポリシロキサンであって、ブルックフィールド粘度が約４５０ｃＰであり、ｎが約１３０であり、ｍが約８であるもの０〜約５０質量部と、一般式ＣＨ2＝ＣＨ−［ＣＨ2］aＣＨ3を有する、ａが約１１のα−オレフィン約０〜約１５部とを含む請求項１に記載の組成物。
【請求項１３】
請求項１に記載の該コーティング組成物を用いてコートした基材。
【請求項１４】
請求項１に記載のシリコーン剥離コーティング組成物のコーティングを基材に塗布し、該コーティングを熱にさらすことにより該基材上の該コーティングを硬化することを含む、基材上の剥離コーティングを製造する方法。
【請求項１５】
シリコーンの熱付加硬化性無溶剤シリコーン剥離コーティング組成物であって、混合物として、
（ａ）式（Ｉ）のオルガノポリシロキサンであって、ブルックフィールド粘度が室温で約５０ｃＰ〜約４５０００ｃＰであり、かつｎが約９７であるもの約３５質量部；
【化７】
2007517090.tif 000014
（ｂ）式（Ｉ）のオルガノポリシロキサンであって、ブルックフィールド粘度が約５００００ｃＰ〜約１５００００ｃＰであり、かつｎが約９８０であるもの約１５質量部；
（ｃ）式（ＩＩ）のオルガノポリシロキサンであって、ブルックフィールド粘度が約５０ｃＰ〜約５００００ｃＰであり、ｎが約１２０であり、ｍが約８であるもの約４０質量部；
【化８】
2007517090.tif 000015
（ｄ）一般式ＣＨ2＝ＣＨ−［ＣＨ2］aＣＨ3を有する、ａが約１１のα−オレフィン約１０質量部；
（ｅ）マレイン酸ジアリル約０．３質量％以下
を含むシリコーンの熱付加硬化性無溶剤シリコーン剥離コーティング組成物。
【請求項１６】
成分（ａ）が、約１８０ｃＰのブルックフィールド粘度を有する、請求項１５に記載の組成物。
【請求項１７】
成分（ｂ）が、約１０００００ｃＰのブルックフィールド粘度を有する、請求項１５に記載の組成物。
【請求項１８】
成分（ｃ）が、約４５０ｃＰのブルックフィールド粘度を有する、請求項１５に記載の組成物。
【請求項１９】
請求項１５に記載の該コーティング組成物を用いてコートした基材。
【請求項２０】
請求項１５に記載のシリコーン剥離コーティング組成物のコーティングを基材に塗布し、該コーティングを熱にさらすことにより該基材上の該コーティングを硬化することを含む、基材上の剥離コーティングを製造する方法。
【発明の詳細な説明】
【技術分野】
【０００１】
本発明は、一般的に、シリコーン剥離コーティング組成物、基材をコートするためのそのようなシリコーン剥離コーティング組成物の使用、及びこのような組成物から形成された剥離コート基材に関する。より詳しくは、本発明は、減少した摩擦係数、改善したスリップ／シア（slip/shear）、及び減少した裏面移行を有する熱付加硬化性無溶剤シリコーン剥離コーティングに関する。
【背景技術】
【０００２】
シリコーン剥離コーティング又はシリコーン剥離組成物は広く知られており、多くの出版物及び特許の対象となっている。それらは、比較的非粘着性の表面を必要とする多くの用途において有用である。このような用途においては剥離組成物は基材の上にコートされて硬化される。特に有用な用途は、紙のコーティング、フィルムのコーティング、並びに感圧粘着ラベル、化粧板及び転写テープに非粘着性の表面を付与することにより他の用途に混じって使用される他の材料のコーティングである。
【０００３】
シリコーン剥離組成物は長い間大量に使用されてきている。シリコーンポリマー及び共重合体は、表面エネルギーが本質的に低いため剥離組成物において広く使用されてきている。剥離組成物を作るために先行技術において使用されるシリコーンポリマー及び共重合体（ポリオルガノシロキサンとも呼ばれる）は、放射線又は熱によって硬化させることができる。初期に選択されたシリコーン剥離組成物は、溶剤希釈した熱縮合硬化剥離コーティングシステムだった。シリコーン技術は、溶剤型の熱縮合硬化性剥離コーティングシステムから、溶剤型の熱付加硬化性剥離コーティングシステムへ、その後、熱付加硬化性無溶剤剥離コーティングシステム及び放射線硬化剥離コーティングへと進歩してきた。無溶剤の、放射線硬化性又は熱硬化性剥離組成物を用いることの利点は、剥離コーティングの当業者にとって周知である。
【０００４】
熱付加硬化性の無溶剤組成物は、感圧粘着剤の製品を市場に供給するための剥離コーティング組成物として主流になりつつある。これらの市場には、いくつか例を挙げると、感圧ラベル、グラフィックアート、テープ、プリプレグ及び医療が含まれる。従って効率的であるためには、熱付加硬化性無溶剤シリコーン剥離システムは、多目的に使用できかつ加工業者の要求に最小限応えるものでなければならない。
【０００５】
剥離コート紙及びフィルムは、コート基材から剥離バックシートを容易に除去することを可能とするのに十分低いが、取り扱い又は工程で通常直面する力によって、コート表面から剥離バックシートが事前に分離してしまうほど低くはない剥離力を有することが望ましい。「剥離力」は、粘着剤又は加工表面から剥離コート基材を剥がす又は分離するのに必要な力の大きさとして定義される。
【０００６】
従来の熱付加硬化性無溶剤シリコーン剥離コーティングは、溶剤型の縮合硬化性シリコーン剥離コーティングと比較して高い摩擦係数を有している。より高い摩擦係数によって、コート基材が貼り付く又はつかむ傾向を示す「グラブ」と呼ばれる問題の特性が生じる。溶剤型の縮合硬化性システムと熱付加硬化性無溶剤システムの、物理化学及び官能基化学の両方に違いがあるため、縮合硬化性溶剤システムのワックス状の滑りやすい感触とは反対に、熱付加硬化性無溶剤システムでは粘着性のあるつかまれるような感触が生じる。溶剤型の縮合硬化性システムにおけるワックス状の滑りやすい感触を与える熱付加硬化性無溶剤システムが、感圧粘着剤（ＰＳＡ）産業において望まれてきている。
【０００７】
熱付加硬化性無溶剤組成物に関連した「グラブ」の問題を克服するために、現在の技術では、摩擦係数又はグラブを減少させるために非常に高分子量の非反応性ポリマーが使用されている。これらの高分子量のポリマーは表面にブルーム又は移行する傾向があり、付加的なスリップを生じさせるが、それらは加工上の問題を招来することもある。
【０００８】
使用前にコートシートを製造し保管している間に、表面にブルームして遊離した非反応性シリコーンオイルは、コート済みのシートから不可避的に解放されて別のコート済みの又は未コートのシートの上に移行し、シート表面上に遊離した非反応性シリコーンオイルの不連続な斑状部を残す。例えば、典型的なロールのようにコートシートを前面が裏面に接触するように保管した場合、シートの表側のシリコーンコート面上に遊離した非反応性シリコーンオイル（通常高分子量シリコーン）のいくらかが、ロールの裏面（通常コートされていない）に移行する。
【０００９】
実際に、この遊離した非反応性シリコーンオイルの汚染は不利益となることがある。例えば、後処理工程の間（例えばラベル貼り付けの間）、コートシートをアイドラーロールの上に通したとき、アイドラーロールに付着物がつくことがある。その結果、シートの巻取の張力が不均一になったり、並行度が失われたりする。関連した問題が、得られた剥離コートシートに印刷する場合、又はシートにラベルを貼り付ける場合に発生する。印刷インク及び溶剤の接着力は、印刷される表面上に遊離した非反応性シリコーンオイルが存在することによって損なわれる。その上、シートのスリップ特性に起因して並行度が失われることにより、特に多段印刷工程を使用している場合、及び正確な並行度が統合した画像を形成するために重要である場合、印刷中に高い不良率が生じることもある。
【００１０】
溶剤型の縮合硬化性システムと同等の摩擦係数が得られる熱付加硬化性無溶剤システムによれば、コーターから外した状態でより完全な硬化が実現でき、そのことにより、溶剤型の熱縮合硬化剥離コーティングシステムと比較してより安定な剥離コーティングが得られる。
【発明の開示】
【発明が解決しようとする課題】
【００１１】
従って、本技術分野においては、より低い摩擦係数及びより低いスリップを有する熱付加硬化性無溶剤シリコーン剥離組成物が必要とされている。また、溶剤型の縮合硬化性シリコーン剥離組成物と同等のスリップ特性及び触感を備えた熱付加硬化性無溶剤シリコーン剥離組成物も必要とされている。
【課題を解決するための手段】
【００１２】
本発明は、摩擦係数が減少しスリップ特性が改善した熱付加硬化性無溶剤シリコーン剥離組成物を対象としている。
【００１３】
本発明の別の態様は、前述の剥離組成物を基材に塗布し、基材上でコーティングを硬化することによって、基材上の熱付加硬化性無溶剤シリコーン剥離組成物を製造する方法を含む。コーティングは熱にコーティングをさらすことにより硬化する。本発明のさらに別の態様は、本発明の無溶剤剥離組成物をコートし熱にさらして硬化した基材を含む、摩擦係数が減少しスリップ特性が改善した、熱付加硬化性無溶剤シリコーン剥離コート物品を含む。
【発明を実施するための最良の形態】
【００１４】
熱付加硬化性アルケニルポリオルガノシロキサンポリマーの独自の混合物により、本発明は、溶剤型の縮合硬化性剥離コーティング組成物と同等に摩擦係数（「ＣｏＦ」）が減少しているが、硬化及び性能の本質的な諸問題を伴わないコーティングを提供する。本発明の組成物は高分子量の生ゴムを含まない。本発明の組成物はスリップをもたらす表面へのブルーム又は移行が生じず、むしろ本発明の組成物は非常に安定な硬化したマトリクス中に反応する。本発明の組成物は反応性が高く、それゆえ典型的な熱付加硬化性無溶剤剥離コーティング組成物により実現されるのと同等の硬化が得られることに注目すべきである。
【００１５】
本発明の組成物は、アクリル系及び天然ゴム系粘着剤の剥離組成物に典型的に見られるような、優れたアンカー性及び安定した剥離をもたらす。また、本発明の組成物は粘度が低く取扱い及び使用が容易である。また、本発明の組成物は多くの添加剤と適合する。本発明の組成物は典型的な熱無溶剤コーティングの方法によって塗布される。
【００１６】
以下の詳細な説明において、本発明を実施できる様々な特定の実施態様を参照する。これらの実施態様を当業者が本発明を実施できるよう十分詳細に記載するが、当然のことながら、他の実施態様を用いることもでき、本発明の精神又は範囲から逸脱することなく、様々な化学的な変更を施すこともできる。
【００１７】
基本的なコーティング配合は主に３種の成分からなる。その３種の成分は、
１）ベースポリマーであるアルケニル官能性ポリオルガノシロキサンポリマー、
２）オルガノヒドロポリシロキサン官能性架橋剤であって、ホモポリマー、コポリマー又はその両方の混合物、及び
３）ヒドロシリル化触媒（米国特許第３４１９５９３号及び第３７１５３３４号「Ｋａｒｓｔｅｄｔ  ｃａｔａｌｙｓｔｓ」を参照）である。
いくつかの例においては、剥離コントロール剤、アンカー剤、又は粘度調整剤のような他の添加剤を加えることができる。
【００１８】
本発明は熱付加硬化性無溶剤シリコーン剥離コーティング組成物であって、以下のものを混合物として含む点に特徴がある。
（ａ）式（Ｉ）のオルガノポリシロキサンであって、ブルックフィールド粘度が室温で約５０ｃＰ〜約４５０００ｃＰ、より好ましくは約１８０ｃＰであり、かつｎが約８５〜約１１５、より好ましくは約９７であるもの約０〜約５０質量部
【化１】
2007517090.tif 000002
（ｂ）式（Ｉ）のオルガノポリシロキサンであって、ブルックフィールド粘度が約５００００ｃＰ〜約１５００００ｃＰ、より好ましくは約１０００００ｃＰであり、かつｎが約８５５〜約１３２５、より好ましくは約９８０であるもの約０〜約２５質量部
（ｃ）式（ＩＩ）のオルガノポリシロキサンであって、ブルックフィールド粘度が約５０ｃＰ〜約５００００ｃＰ、より好ましくは約４５０ｃＰであり、ｎが約１１５〜約１４５、より好ましくは約１３０であり、ｍが約１〜約１５、より好ましくは約８であるもの０〜約５０質量部
【化２】
2007517090.tif 000003
（ｄ）一般式ＣＨ2＝ＣＨ−［ＣＨ2］aＣＨ3を有し、ａは約４〜約２０であってもよく、好ましくは１１であるα−オレフィン約０〜約１５部
（ｅ）架橋可能なポリマー約０〜約１５部
（ｆ）白金族系の触媒システム約０〜約１０部
【００１９】
架橋可能なポリマーは任意の適当なポリマーであってもよい。適当な架橋可能なポリマーには、例えば一般式（ＩＩＩ）又は（ＩＶ）を有するホモポリマー架橋剤が含まれるか、
【化３】
2007517090.tif 000004
【化４】
2007517090.tif 000005
又は、例えば一般式（Ｖ）又は（ＶＩ）を有するコポリマー架橋剤が含まれる。
【化５】
2007517090.tif 000006
【化６】
2007517090.tif 000007
【００２０】
α−オレフィンは、最終組成物の粘度又は流動性を高めるか又は制御する流動調整剤として一般的に使用される。従って、任意の適当な流動調整剤を使用することができる。
【００２１】
本発明の熱付加硬化性無溶剤シリコーン剥離組成物は、ヒドロキノン、ヒドロキノンモノメチルエーテル、フェノチアジン、ジ−ｔ−ブチルパラクレゾール、アセチレンアルコール、マレイン酸エステル類、フマル酸エステル類などのような従来の重合防止剤を添加することにより、貯蔵中の早期重合に対して安定化することもできる。量にして約０．１〜約０．５質量％以下の安定化剤が一般に効果的である。
【００２２】
より好ましい、熱付加硬化性無溶剤剥離コーティング組成物は、以下のものを含んでもよい。
（ａ）式（Ｉ）のオルガノポリシロキサンであって、ブルックフィールド粘度が室温で約５０ｃＰ〜約４５０００ｃＰ、より好ましくは約１８０ｃＰであり、かつｎが約９７であるもの約３５質量部
（ｂ）式（Ｉ）のオルガノポリシロキサンであって、ブルックフィールド粘度が約５００００ｃＰ〜約１５００００ｃＰ、より好ましくは約１０００００ｃＰであり、かつｎが約９８０であるもの約１５質量部
（ｃ）式（ＩＩ）のオルガノポリシロキサンであって、ブルックフィールド粘度が約５０ｃＰ〜約５００００ｃＰ、より好ましくは約４５０ｃＰであり、ｎが約１２０であり、ｍが約８であるもの約４０質量部
（ｄ）一般式ＣＨ2＝ＣＨ−［ＣＨ2］aＣＨ3を有し、ａが約１１であるα−オレフィン約１０質量部
（ｅ）マレイン酸ジアリル約０．３質量％以下
【００２３】
本発明の熱付加硬化性無溶剤シリコーン剥離組成物は、一般的に硬化の前に基材に塗布される。ローラーコート、カーテンコート、ブラシ、スプレー、リバースロールコート、ドクターナイフ、ダイレクトグラビア、オフセットグラビア、マルチロール、ディップ、ダイコートなどのような、コーティング技術において既知である任意の従来の方法により、組成物をコーティングとして基材に塗布してもよい。
【００２４】
本発明の熱付加硬化性無溶剤シリコーン剥離組成物を用いて、幅広い種類の基材をコートすることができる。基材表面の剥離特性を加減したい場合に、これらの組成物を任意の適当な基材に塗布することができる。例えば、熱付加硬化性無溶剤シリコーン剥離組成物は、グラフィックアートのシートラベル業界において幅広く使用されている。基材の特徴、剥離コーティングに望まれる特性、使用する熱源、及び剥離組成物の個々の配合に左右されて、様々な基材に塗布された本発明の熱付加硬化性無溶剤シリコーン剥離組成物は多様なものとなる。一般的には、所望の結果が得られる最小量のコーティングを塗布することが望まれている。それゆえ、ほとんどの紙とクレイコート基材については、提供された基材に応じて塗布したコート質量が約１．３ｇ／ｍ2〜約１．８ｇ／ｍ2の範囲であってよく、ポリコートクラフト及びフィルム基材については、塗布したコート質量が約０．６５ｇ／ｍ2〜約１．１５ｇ／ｍ2の範囲であってよく、基材の種類及び目的とする用途に応じて塗布したコート質量は様々な値をとる。
【００２５】
本発明の熱付加硬化性無溶剤シリコーン剥離組成物は、既知の形態の熱にさらすことにより硬化することができる。本発明に従えば、本組成物は典型的な最終用途の要求に合わせた一般的な剥離力を提供することができる。
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
シリコーンの熱付加硬化性無溶剤シリコーン剥離コーティング組成物であって、混合物として、
（ａ）式（Ｉ）の第１のオルガノポリシロキサンであって、ブルックフィールド粘度が室温で約５０ｃＰ〜約４５０００ｃＰであり、かつｎが約８５〜約１１５であるもの最大約５０質量部；
【化１】
2007517090.tif 000016
（ｂ）式（Ｉ）の第２のオルガノポリシロキサンであって、ブルックフィールド粘度が約５００００ｃＰ〜約１５００００ｃＰであり、かつｎが約８５５〜約１３２５であるもの最大約２５質量部；
（ｃ）式（ＩＩ）の第３のオルガノポリシロキサンであって、ブルックフィールド粘度が約５０ｃＰ〜約５００００ｃＰであり、ｎ’が約１１５〜約１４５であり、ｍが約１〜約１５であるもの最大約５０質量部；
【化２】
2007517090.tif 000017
（ｄ）一般式がＣＨ2＝ＣＨ−［ＣＨ2］aＣＨ3の、ａが約４〜約２０であるα−オレフィン最大約１５部；
（ｅ）架橋可能なポリマー最大約１５部；及び
（ｆ）白金族系の触媒システム最大約１０部
を含む組成物。
【請求項２】
前記第１のオルガノポリシロキサン（ａ）のブルックフィールド粘度が約１８０ｃＰである、請求項１に記載の組成物。
【請求項３】
前記第１のオルガノポリシロキサン（ａ）において、式（Ｉ）のｎが約９７である、請求項１に記載の組成物。
【請求項４】
前記第２のオルガノポリシロキサン（ｂ）のブルックフィールド粘度が約１０００００ｃＰである、請求項１に記載の組成物。
【請求項５】
前記第２のオルガノポリシロキサン（ｂ）において、式（Ｉ）のｎが約９８０である、請求項４に記載の組成物。
【請求項６】
前記第３のオルガノポリシロキサン（ｃ）のブルックフィールド粘度が約４５０ｃＰである、請求項１に記載の組成物。
【請求項７】
前記第３のオルガノポリシロキサン（ｃ）において、式（ＩＩ）のｎ’が約１３０である、請求項６に記載の組成物。
【請求項８】
前記第３のオルガノポリシロキサン（ｃ）において、式（ＩＩ）のｍが約８である、請求項７に記載の組成物。
【請求項９】
ａが１１である、請求項１に記載の組成物。
【請求項１０】
式（Ｉ）の前記第１のオルガノポリシロキサン（ａ）のブルックフィールド粘度が約１８０ｃＰであってかつｎが約９７であり、式（Ｉ）の前記第２のオルガノポリシロキサン（ｂ）のブルックフィールド粘度が約１０００００ｃＰであってかつｎが約９８０であり、式（ＩＩ）の前記第３のオルガノポリシロキサン（ｃ）のブルックフィールド粘度が約４５０ｃＰであってかつｎ’が約１３０及びｍが約８であり、並びにα−オレフィン（ｄ）においてａが約１１である、請求項１に記載の組成物。
【請求項１１】
請求項１に記載の前記コーティング組成物を用いてコートした基材。
【請求項１２】
請求項１に記載のシリコーン剥離コーティング組成物のコーティングを基材に塗布し、該コーティングを熱にさらすことにより該基材上の該コーティングを硬化することを含む、基材上の剥離コーティングを製造する方法。
【請求項１３】
（ａ）前記第１のオルガノポリシロキサンであって、ブルックフィールド粘度が室温で約５０ｃＰ〜約４５０００ｃＰであり、かつｎが約９７であるもの約３５質量部；
（ｂ）前記第２のオルガノポリシロキサンであって、ブルックフィールド粘度が約５００００ｃＰ〜約１５００００ｃＰであり、かつｎが約９８０であるもの約１５質量部；
（ｃ）式（ＩＩ）の前記第３のオルガノポリシロキサンであって、ブルックフィールド粘度が約５０ｃＰ〜約５００００ｃＰであり、ｎ’が約１２０であり、ｍが約８であるもの約４０質量部；
（ｄ）一般式がＣＨ2＝ＣＨ−［ＣＨ2］aＣＨ3であり、ａが約１１の前記α−オレフィン約１０質量部；
（ｅ）重合禁止剤としてマレイン酸ジアリル最大約０．３質量％；及び
（ｆ）前記白金族系の触媒システム最大約１０部
を含む請求項１に記載の組成物。
【請求項１４】
前記第１のオルガノポリシロキサン（ａ）のブルックフィールド粘度が約１８０ｃＰである、請求項１３に記載の組成物。
【請求項１５】
前記第２のオルガノポリシロキサン（ｂ）のブルックフィールド粘度が約１０００００ｃＰである、請求項１３に記載の組成物。
【請求項１６】
前記第３のオルガノポリシロキサン（ｃ）のブルックフィールド粘度が約４５０ｃＰである、請求項１３に記載の組成物。
【請求項１７】
請求項１３に記載の前記コーティング組成物を用いてコートした基材。
【請求項１８】
請求項１３に記載のシリコーン剥離コーティング組成物のコーティングを基材に塗布し、該コーティングを熱にさらすことにより該基材上の該コーティングを硬化することを含む、基材上の剥離コーティングを製造する方法。
【手続補正２】
【補正対象書類名】明細書
【補正対象項目名】００１８
【補正方法】変更
【補正の内容】
【００１８】
本発明は熱付加硬化性無溶剤シリコーン剥離コーティング組成物であって、以下のものを混合物として含む点に特徴がある。
（ａ）式（Ｉ）のオルガノポリシロキサンであって、ブルックフィールド粘度が室温で約５０ｃＰ〜約４５０００ｃＰ、より好ましくは約１８０ｃＰであり、かつｎが約８５〜約１１５、より好ましくは約９７であるもの約０〜約５０質量部
【化３】
2007517090.tif 000018
（ｂ）式（Ｉ）のオルガノポリシロキサンであって、ブルックフィールド粘度が約５００００ｃＰ〜約１５００００ｃＰ、より好ましくは約１０００００ｃＰであり、かつｎが約８５５〜約１３２５、より好ましくは約９８０であるもの約０〜約２５質量部
（ｃ）式（ＩＩ）のオルガノポリシロキサンであって、ブルックフィールド粘度が約５０ｃＰ〜約５００００ｃＰ、より好ましくは約４５０ｃＰであり、ｎ’が約１１５〜約１４５、より好ましくは約１３０であり、ｍが約１〜約１５、より好ましくは約８であるもの０〜約５０質量部
【化４】
2007517090.tif 000019
（ｄ）一般式ＣＨ2＝ＣＨ−［ＣＨ2］aＣＨ3を有し、ａは約４〜約２０であってもよく、好ましくは１１であるα−オレフィン約０〜約１５部
（ｅ）架橋可能なポリマー約０〜約１５部
（ｆ）白金族系の触媒システム約０〜約１０部
【手続補正３】
【補正対象書類名】明細書
【補正対象項目名】００２２
【補正方法】変更
【補正の内容】
【００２２】
より好ましい、熱付加硬化性無溶剤剥離コーティング組成物は、以下のものを含んでもよい。
（ａ）式（Ｉ）のオルガノポリシロキサンであって、ブルックフィールド粘度が室温で約５０ｃＰ〜約４５０００ｃＰ、より好ましくは約１８０ｃＰであり、かつｎが約９７であるもの約３５質量部
（ｂ）式（Ｉ）のオルガノポリシロキサンであって、ブルックフィールド粘度が約５００００ｃＰ〜約１５００００ｃＰ、より好ましくは約１０００００ｃＰであり、かつｎが約９８０であるもの約１５質量部
（ｃ）式（ＩＩ）のオルガノポリシロキサンであって、ブルックフィールド粘度が約５０ｃＰ〜約５００００ｃＰ、より好ましくは約４５０ｃＰであり、ｎ’が約１２０であり、ｍが約８であるもの約４０質量部
（ｄ）一般式ＣＨ2＝ＣＨ−［ＣＨ2］aＣＨ3を有し、ａが約１１であるα−オレフィン約１０質量部
（ｅ）マレイン酸ジアリル約０．３質量％以下
【国際調査報告】
2007517090.tif 000020